【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
第１のポリ（ビニルアセタール）樹脂；
第１のポリ（ビニルアセタール）樹脂の残留ヒドロキシル含量と少なくとも２重量％異なる残留ヒドロキシル含量を有する第２のポリ（ビニルアセタール）樹脂、ここで、第１及び第２のポリ（ビニルアセタール）樹脂のそれぞれは第１及び第２のポリ（ビニルアセタール）樹脂の合計重量を基準として少なくとも１０重量％の量で樹脂層中に存在する；並びに
第２のポリ（ビニルアセタール）樹脂よりも第１のポリ（ビニルアセタール）樹脂とより相溶性である第１の部分、及び第１のポリ（ビニルアセタール）樹脂よりも第２のポリ（ビニルアセタール）樹脂とより相溶性である第２の部分を含み、樹脂層の全重量を基準として少なくとも０．５重量％の量で樹脂層中に存在するブレンド剤；
を含む樹脂層を含む中間膜。
【請求項２】
ブレンド剤は１６以下のＨＬＢ値を有する、請求項１に記載の中間膜。
【請求項３】
ブレンド剤はグリコール及びグリコールエーテルからなる群から選択される、請求項１に記載の中間膜。
【請求項４】
樹脂層は樹脂１００部あたり少なくとも１０部（ｐｈｒ）乃至５０部（ｐｈｒ）未満の範囲の量で存在する少なくとも１種類の可塑剤を更に含み、樹脂層のガラス転移温度は２６℃〜７０℃の範囲である、請求項１に記載の中間膜。
【請求項５】
樹脂層は少なくとも１０ｐｈｒ乃至約９０ｐｈｒ以下の範囲の量で存在する少なくとも１種類の可塑剤を更に含み、樹脂層のガラス転移温度は２５℃未満である、請求項１に記載の中間膜。
【請求項６】
樹脂層は第３のポリ（ビニルアセタール）樹脂を更に含み、第１、第２、及び第３のポリ（ビニルアセタール）樹脂のそれぞれは、第１、第２、及び第３のポリ（ビニルアセタール）樹脂の合計重量を基準として少なくとも５重量％の量で樹脂層中に存在する、請求項１に記載の中間膜。
【請求項７】
樹脂層に隣接している第２の樹脂層を更に含み、第２の樹脂層は他のポリ（ビニルアセタール）樹脂を含み、樹脂層のガラス転移温度は第２の樹脂層のガラス転移温度よりも少なくとも５℃低い、請求項１に記載の中間膜。
【請求項８】
中間膜は５％未満の曇り度を有する、請求項１に記載の中間膜。
【請求項９】
請求項１に記載の中間膜及び少なくとも１つの硬質基材を含む多層パネル。
【請求項１０】
第１のポリ（ビニルアセタール）樹脂及び可塑剤を含む第１の樹脂層；
第１の樹脂層に隣接しており、２種類のポリ（ビニルアセタール）樹脂のブレンド及び少なくとも１種類のブレンド剤を含む第２の樹脂層；
を含み；
２種類のポリ（ビニルアセタール）樹脂のブレンドの一方は、第１のポリ（ビニルアセタール）樹脂の残留ヒドロキシル含量よりも少なくとも２重量％多いか又は少ない残留ヒドロキシル含量を有し、及び／又は２種類のポリ（ビニルアセタール）樹脂のブレンドの一方は、第１のポリ（ビニルアセタール）樹脂の残留アセテート含量よりも少なくとも２重量％多いか又は少ない残留アセテート含量を有し；
２種類のポリ（ビニルアセタール）樹脂のブレンドの他方は、第１のポリ（ビニルアセタール）樹脂の残留ヒドロキシル含量の２重量％以内である残留ヒドロキシル含量を有し、２種類のポリ（ビニルアセタール）樹脂のブレンドの一方及び他方のそれぞれは、第２の樹脂層中の樹脂の合計重量を基準として少なくとも５重量％の量で第２の樹脂層中に存在し；そして
中間膜は５％未満の曇り度を有する中間膜。
【請求項１１】
ブレンド剤は少なくとも第１の部分及び第２の部分を含み、第１の部分は２種類のポリ（ビニルアセタール）樹脂のブレンドの他方よりも２種類のポリ（ビニルアセタール）樹脂のブレンドの一方とより相溶性であり、第２の部分は２種類のポリ（ビニルアセタール）樹脂のブレンドの一方よりも２種類のポリ（ビニルアセタール）樹脂のブレンドの他方とより相溶性であり、ブレンド剤は第２の樹脂層の全重量を基準として少なくとも０．５重量％の量で第２の樹脂層中に存在する、請求項１０に記載の中間膜。
【請求項１２】
第２の樹脂層は、樹脂１００部あたり少なくとも約１０部（ｐｈｒ）の量で第２の樹脂層中に存在する少なくとも１種類の可塑剤を更に含む、請求項１０に記載の中間膜。
【請求項１３】
第１の樹脂層のガラス転移温度と第２の樹脂層のガラス転移温度の間の差は少なくとも５℃である、請求項１０に記載の中間膜。
【請求項１４】
第２の樹脂層中の２種類のポリ（ビニルアセタール）樹脂のブレンドの一方は１５重量％以下の残留ヒドロキシル含量を有し、第２の樹脂層は２５℃未満の単一のガラス転移温度を有する、請求項１０に記載の中間膜。
【請求項１５】
第１のポリ（ビニルアセタール）樹脂並びに２種類のポリ（ビニルアセタール）樹脂のブレンドの一方及び他方のそれぞれは、第１のポリ（ビニルアセタール）樹脂、２種類のポリ（ビニルアセタール）樹脂のブレンドの一方、又は２種類のポリ（ビニルアセタール）樹脂のブレンドの他方のアルデヒド残基の全重量を基準として少なくとも５０重量％のｎ−ブチルアルデヒドの残基を含み、２種類のポリ（ビニルアセタール）樹脂のブレンドの他方は少なくとも１６重量％の残留ヒドロキシル含量を有する、請求項１０に記載の中間膜。
【請求項１６】
第１のポリ（ビニルアセタール）樹脂；
第２のポリ（ビニルアセタール）樹脂、ここで、第２のポリ（ビニルアセタール）樹脂の残留ヒドロキシル含量及び／又は残留アセテート含量は第１のポリ（ビニルアセタール）樹脂の残留ヒドロキシル含量及び／又は残留アセテート含量よりも少なくとも２重量％多いか又は少なく、第２のポリ（ビニルアセタール）樹脂は第１及び第２のポリ（ビニルアセタール）樹脂の合計重量を基準として少なくとも０．３重量％の量で樹脂組成物中に存在する；及び
第２のポリ（ビニルアセタール）樹脂に対するよりも第１のポリ（ビニルアセタール）樹脂に対してより高い親和性を有する少なくとも１つの部分、及び第１のポリ（ビニルアセタール）樹脂に対するよりも第２のポリ（ビニルアセタール）樹脂に対してより高い親和性を有する少なくとも１つの他の部分を有し、組成物の全重量を基準として０．２５重量％〜２０重量％の範囲の量で組成物中に存在する曇り減少剤；
を含む混合樹脂組成物。
【請求項１７】
曇り減少剤は、下記の式（Ｉ）〜（ＩＩＩ）：
【化１】
2017537201.tif 000001
（式中、Ｒ１は４個〜５０個の間の炭素原子を有する脂肪族炭化水素基であり、Ｒ２は少なくとも２つのポリ（アルキレングリコール）繰り返し単位を含むポリ（アルキレングリコール）基である）；
【化２】
2017537201.tif 000002
（式中、Ｒ３は少なくとも２個の炭素原子を有する脂肪族炭化水素基であり、ｍは少なくとも１である）；及び
【化３】
2017537201.tif 000003
（式中、Ｒ４及びＲ５は、それぞれ少なくとも２個の炭素原子を含む同一か又は異なる炭化水素基であり、Ｒ４及びＲ５中の炭素原子の総数は少なくとも８である）；
によって表される化合物からなる群から選択される、請求項１６に記載の組成物。
【請求項１８】
組成物は下記の基準（ｉ）〜（ｉｖ）：
（ｉ）曇り減少剤は式（Ｉ）によって表される化合物を含み、ここでＲ１は４個〜３０個の間の炭素原子を有する分岐又は線状の脂肪族炭化水素基である；
（ｉｉ）曇り減少剤は式（Ｉ）によって表される化合物を含み、ここでＲ２は少なくとも４つのアルキレングリコール繰り返し単位を含む；
（ｉｉｉ）曇り減少剤は式（ＩＩ）によって表される化合物を含み、ここでＲ３は分岐又は線状の脂肪族炭化水素基である；及び
（ｉｖ）曇り減少剤は式（ＩＩＩ）によって表される化合物を含み、ここでＲ４及びＲ５の炭素原子の総数は少なくとも１２である；
の少なくとも１つを満足する、請求項１７に記載の組成物。
【請求項１９】
曇り減少剤は組成物の全重量を基準として少なくとも約０．５重量％の量で組成物中に存在し、第１及び第２のポリ（ビニルアセタール）樹脂のそれぞれは組成物中の樹脂の全重量を基準として少なくとも約５重量％の量で組成物中に存在する、請求項１６に記載の組成物。
【請求項２０】
第２のポリ（ビニルアセタール）樹脂の残留ヒドロキシル含量は第１のポリ（ビニルアセタール）樹脂の残留ヒドロキシル含量よりも少なくとも２重量％少なく、第２のポリ（ビニルアセタール）樹脂の残留ヒドロキシル含量は１６重量％以下である、請求項１６に記載の組成物。
【手続補正２】
【補正対象書類名】明細書
【補正対象項目名】００９３
【補正方法】変更
【補正の内容】
【００９３】
[0087]更に、本発明の任意の単一の構成要素に関して与えられている任意の範囲、値、又は特徴は、互換的な場合には、本発明の任意の他の構成要素に関して与えられている任意の範囲、値、又は特徴と互換的に用いて、本明細書全体にわたって与えられているそれぞれの構成要素に関して規定されている値を有する一態様を形成することができることが理解される。例えば、与えられている任意の範囲の可塑剤を含むことに加えて、与えられている任意の範囲の残留ヒドロキシル含量を有するポリ（ビニルブチラール）を含む中間膜を形成して、本発明の範囲内であるが、列記するのは煩雑である多くの変形体を形成することができる。更に、フタレート又はベンゾエートのような属又はカテゴリーに関して与えられている範囲はまた、他に示していない限りにおいて、ジオクチルテレフタレートのようなそのカテゴリーの属又は構成要素の中の種に適用することもできる。
本発明は以下の実施態様を含む。
（１）第１のポリ（ビニルアセタール）樹脂；
第１のポリ（ビニルアセタール）樹脂の残留ヒドロキシル含量と少なくとも２重量％異なる残留ヒドロキシル含量を有する第２のポリ（ビニルアセタール）樹脂、ここで、第１及び第２のポリ（ビニルアセタール）樹脂のそれぞれは第１及び第２のポリ（ビニルアセタール）樹脂の合計重量を基準として少なくとも１０重量％の量で樹脂層中に存在する；並びに
第２のポリ（ビニルアセタール）樹脂よりも第１のポリ（ビニルアセタール）樹脂とより相溶性である第１の部分、及び第１のポリ（ビニルアセタール）樹脂よりも第２のポリ（ビニルアセタール）樹脂とより相溶性である第２の部分を含み、樹脂層の全重量を基準として少なくとも０．５重量％の量で樹脂層中に存在するブレンド剤；
を含む樹脂層を含む中間膜。
（２）ブレンド剤は１６以下のＨＬＢ値を有する、（１）に記載の中間膜。
（３）ブレンド剤はグリコール及びグリコールエーテルからなる群から選択される、（１）に記載の中間膜。
（４）樹脂層は樹脂１００部あたり少なくとも１０部（ｐｈｒ）乃至５０部（ｐｈｒ）未満の範囲の量で存在する少なくとも１種類の可塑剤を更に含み、樹脂層のガラス転移温度は２６℃〜７０℃の範囲である、（１）に記載の中間膜。
（５）樹脂層は少なくとも１０ｐｈｒ乃至約９０ｐｈｒ以下の範囲の量で存在する少なくとも１種類の可塑剤を更に含み、樹脂層のガラス転移温度は２５℃未満である、（１）に記載の中間膜。
（６）樹脂層は第３のポリ（ビニルアセタール）樹脂を更に含み、第１、第２、及び第３のポリ（ビニルアセタール）樹脂のそれぞれは、第１、第２、及び第３のポリ（ビニルアセタール）樹脂の合計重量を基準として少なくとも５重量％の量で樹脂層中に存在する、（１）に記載の中間膜。
（７）樹脂層に隣接している第２の樹脂層を更に含み、第２の樹脂層は他のポリ（ビニルアセタール）樹脂を含み、樹脂層のガラス転移温度は第２の樹脂層のガラス転移温度よりも少なくとも５℃低い、（１）に記載の中間膜。
（８）中間膜は５％未満の曇り度を有する、（１）に記載の中間膜。
（９）（１）に記載の中間膜及び少なくとも１つの硬質基材を含む多層パネル。
（１０）第１のポリ（ビニルアセタール）樹脂及び可塑剤を含む第１の樹脂層；
第１の樹脂層に隣接しており、２種類のポリ（ビニルアセタール）樹脂のブレンド及び少なくとも１種類のブレンド剤を含む第２の樹脂層；
を含み；
２種類のポリ（ビニルアセタール）樹脂のブレンドの一方は、第１のポリ（ビニルアセタール）樹脂の残留ヒドロキシル含量よりも少なくとも２重量％多いか又は少ない残留ヒドロキシル含量を有し、及び／又は２種類のポリ（ビニルアセタール）樹脂のブレンドの一方は、第１のポリ（ビニルアセタール）樹脂の残留アセテート含量よりも少なくとも２重量％多いか又は少ない残留アセテート含量を有し；
２種類のポリ（ビニルアセタール）樹脂のブレンドの他方は、第１のポリ（ビニルアセタール）樹脂の残留ヒドロキシル含量の２重量％以内である残留ヒドロキシル含量を有し、２種類のポリ（ビニルアセタール）樹脂のブレンドの一方及び他方のそれぞれは、第２の樹脂層中の樹脂の合計重量を基準として少なくとも５重量％の量で第２の樹脂層中に存在し；そして
中間膜は５％未満の曇り度を有する中間膜。
（１１）ブレンド剤は少なくとも第１の部分及び第２の部分を含み、第１の部分は２種類のポリ（ビニルアセタール）樹脂のブレンドの他方よりも２種類のポリ（ビニルアセタール）樹脂のブレンドの一方とより相溶性であり、第２の部分は２種類のポリ（ビニルアセタール）樹脂のブレンドの一方よりも２種類のポリ（ビニルアセタール）樹脂のブレンドの他方とより相溶性であり、ブレンド剤は第２の樹脂層の全重量を基準として少なくとも０．５重量％の量で第２の樹脂層中に存在する、（１０）に記載の中間膜。
（１２）第２の樹脂層は、樹脂１００部あたり少なくとも約１０部（ｐｈｒ）の量で第２の樹脂層中に存在する少なくとも１種類の可塑剤を更に含む、（１０）に記載の中間膜。
（１３）第１の樹脂層のガラス転移温度と第２の樹脂層のガラス転移温度の間の差は少なくとも５℃である、（１０）に記載の中間膜。
（１４）第２の樹脂層中の２種類のポリ（ビニルアセタール）樹脂のブレンドの一方は１５重量％以下の残留ヒドロキシル含量を有し、第２の樹脂層は２５℃未満の単一のガラス転移温度を有する、（１０）に記載の中間膜。
（１５）第１のポリ（ビニルアセタール）樹脂並びに２種類のポリ（ビニルアセタール）樹脂のブレンドの一方及び他方のそれぞれは、第１のポリ（ビニルアセタール）樹脂、２種類のポリ（ビニルアセタール）樹脂のブレンドの一方、又は２種類のポリ（ビニルアセタール）樹脂のブレンドの他方のアルデヒド残基の全重量を基準として少なくとも５０重量％のｎ−ブチルアルデヒドの残基を含み、２種類のポリ（ビニルアセタール）樹脂のブレンドの他方は少なくとも１６重量％の残留ヒドロキシル含量を有する、（１０）に記載の中間膜。
（１６）第１のポリ（ビニルアセタール）樹脂；
第２のポリ（ビニルアセタール）樹脂、ここで、第２のポリ（ビニルアセタール）樹脂の残留ヒドロキシル含量及び／又は残留アセテート含量は第１のポリ（ビニルアセタール）樹脂の残留ヒドロキシル含量及び／又は残留アセテート含量よりも少なくとも２重量％多いか又は少なく、第２のポリ（ビニルアセタール）樹脂は第１及び第２のポリ（ビニルアセタール）樹脂の合計重量を基準として少なくとも０．３重量％の量で樹脂組成物中に存在する；及び
第２のポリ（ビニルアセタール）樹脂に対するよりも第１のポリ（ビニルアセタール）樹脂に対してより高い親和性を有する少なくとも１つの部分、及び第１のポリ（ビニルアセタール）樹脂に対するよりも第２のポリ（ビニルアセタール）樹脂に対してより高い親和性を有する少なくとも１つの他の部分を有し、組成物の全重量を基準として０．２５重量％〜２０重量％の範囲の量で組成物中に存在する曇り減少剤；
を含む混合樹脂組成物。
（１７）曇り減少剤は、下記の式（Ｉ）〜（ＩＩＩ）：
【化４】
2017537201.tif 000004
（式中、Ｒ１は４個〜５０個の間の炭素原子を有する脂肪族炭化水素基であり、Ｒ２は少なくとも２つのポリ（アルキレングリコール）繰り返し単位を含むポリ（アルキレングリコール）基である）；
【化５】
2017537201.tif 000005
（式中、Ｒ３は少なくとも２個の炭素原子を有する脂肪族炭化水素基であり、ｍは少なくとも１である）；及び
【化６】
2017537201.tif 000006
（式中、Ｒ４及びＲ５は、それぞれ少なくとも２個の炭素原子を含む同一か又は異なる炭化水素基であり、Ｒ４及びＲ５中の炭素原子の総数は少なくとも８である）；
によって表される化合物からなる群から選択される、（１６）に記載の組成物。
（１８）組成物は下記の基準（ｉ）〜（ｉｖ）：
（ｉ）曇り減少剤は式（Ｉ）によって表される化合物を含み、ここでＲ１は４個〜３０個の間の炭素原子を有する分岐又は線状の脂肪族炭化水素基である；
（ｉｉ）曇り減少剤は式（Ｉ）によって表される化合物を含み、ここでＲ２は少なくとも４つのアルキレングリコール繰り返し単位を含む；
（ｉｉｉ）曇り減少剤は式（ＩＩ）によって表される化合物を含み、ここでＲ３は分岐又は線状の脂肪族炭化水素基である；及び
（ｉｖ）曇り減少剤は式（ＩＩＩ）によって表される化合物を含み、ここでＲ４及びＲ５の炭素原子の総数は少なくとも１２である；
の少なくとも１つを満足する、（１７）に記載の組成物。
（１９）曇り減少剤は組成物の全重量を基準として少なくとも約０．５重量％の量で組成物中に存在し、第１及び第２のポリ（ビニルアセタール）樹脂のそれぞれは組成物中の樹脂の全重量を基準として少なくとも約５重量％の量で組成物中に存在する、（１６）に記載の組成物。
（２０）第２のポリ（ビニルアセタール）樹脂の残留ヒドロキシル含量は第１のポリ（ビニルアセタール）樹脂の残留ヒドロキシル含量よりも少なくとも２重量％少なく、第２のポリ（ビニルアセタール）樹脂の残留ヒドロキシル含量は１６重量％以下である、（１６）に記載の組成物。
（２１）樹脂１００部あたり９５部（ｐｈｒ）未満の量で樹脂組成物中に存在する少なくとも１種類の可塑剤を更に含む、（１６）に記載の組成物。
（２２）第３のポリ（ビニルアセタール）樹脂を更に含み、第１、第２、及び第３のポリ（ビニルアセタール）樹脂は、それぞれ、第１、第２、及び第３のポリ（ビニルアセタール）樹脂の合計重量を基準として少なくとも０．３重量％の量で樹脂組成物中に存在する、（１６）に記載の組成物。
（２３）第１及び第２のポリ（ビニルアセタール）樹脂は、それぞれ、第１又は第２のポリ（ビニルアセタール）樹脂のアルデヒド残基の全重量を基準として少なくとも５０重量％のｎ−ブチルアルデヒドの残基を含む、（１６）に記載の組成物。
（２４）（１６）に記載の樹脂組成物を含む樹脂層を含む中間膜。
（２５）第１のポリ（ビニルアセタール）樹脂；
第１及び第２のポリ（ビニルアセタール）樹脂の合計重量を基準として少なくとも０．３重量％の量で樹脂層中に存在する第２のポリ（ビニルアセタール）樹脂；並びに
曇り減少剤；
を含む樹脂層を含み；
樹脂層は、曇り減少剤を含まない同じ樹脂層のＨＬＤ曇り度よりも少なくとも５％低いＨＬＤ曇り度を有する中間膜。
（２６）曇り減少剤は樹脂層の全重量を基準として少なくとも０．２５重量％の量で樹脂層中に存在する、（２５）に記載の中間膜。
（２７）曇り減少剤は、下記の式（Ｉ）〜（ＩＩＩ）：
【化７】
2017537201.tif 000007
（式中、Ｒ１は４個〜５０個の間の炭素原子を有する脂肪族炭化水素基であり、Ｒ２は少なくとも２つのアルキレングリコール繰り返し単位を含むポリ（アルキレングリコール）基である）；
【化８】
2017537201.tif 000008
（式中、Ｒ３は少なくとも２個の炭素原子を有する分岐又は直鎖の脂肪族炭化水素基であり、ｍは少なくとも１である）；及び
【化９】
2017537201.tif 000009
（式中、Ｒ４及びＲ５は、それぞれ少なくとも２個の炭素原子を含む同一か又は異なる炭化水素基であり、Ｒ４及びＲ５中の炭素原子の総数は少なくとも８である）；
によって表される化合物からなる群から選択される、（２５）に記載の中間膜。
（２８）第１のポリ（ビニルアセタール）樹脂は第２のポリ（ビニルアセタール）樹脂の残留ヒドロキシル含量よりも少なくとも２重量％多いか又は少ない残留ヒドロキシル含量を有し、及び／又は第１のポリ（ビニルアセタール）樹脂は第２のポリビニル樹脂の残留アセテート含量よりも少なくとも２重量％多いか又は少ない残留アセテート含量を有する、（２５）に記載の中間膜。
（２９）第３のポリ（ビニルアセタール）樹脂を更に含み、第１、第２、及び第３のポリ（ビニルアセタール）樹脂は、それぞれ、第１、第２、及び第３のポリ（ビニルアセタール）樹脂の合計重量を基準として少なくとも０．３重量％の量で樹脂層中に存在する、（２５）に記載の中間膜。
（３０）樹脂層は９５ｐｈｒ未満の量で樹脂層中に存在する少なくとも１種類の可塑剤を更に含み、樹脂層の少なくとも一部は少なくとも２６℃のガラス転移温度を有する、（２５）に記載の中間膜。
（３１）樹脂層の少なくとも一部は２５℃未満のガラス転移温度を有する、（２５）に記載の中間膜。